Brevet FR2902227A3 — publié le 20071214

FR 2902227 A3 20071214 FR 0512690 A 20060120 DISPOSITIF DE PROTECTION TRIPHASE CONTRE LES SURTENSIONS ET PROCEDE PERMETTANT SA FABRICATION La présente invention concerne un dispositif de protection triphasé contre les surtensions et son procédé de fabrication, et plus particulièrement un dispositif de protection triphasé contre les surtensions et son procédé de fabrication qui prévoit une protection Phase-Neutre-Terre à trois fils sur un corps céramique à l'oxyde de zinc pour améliorer la durée de vie et la fiabilité. En se référant à la figure 1 pour une vue de dessous et une vue de profil d'un dispositif de protection contre les surtensions de l'art antérieur, le dispositif de protection contre les surtensions de l'art antérieur comporte une plaque céramique à l'oxyde de zinc 6 ayant une couche conductrice 7a à la fois sur les faces supérieures et inférieures des plaques céramiques à l'oxyde de zinc, un fil de cuivre 8 (habituellement un fil de cuivre étamé) soudé sur une surface d'électrode 7, une poudre de résine époxy déposée sur une couche externe pour isoler des charges électriques et résister à l'humidité. Le principe de fonctionnement du dispositif de protection contre les surtensions de l'art antérieur utilise un phénomène de joint de grain de la plaque céramique à l'oxyde de fer 6 pour protéger contre une surtension apparue au niveau des deux extrémités et évacuer l'énergie de surtension par dissipation de la chaleur, et ainsi son fonctionnement doit produire un courant électrique passant à travers le corps de la plaque céramique à l'oxyde de zinc 6 pour transformer l'énergie de surtension en chaleur. En se référant à la figure 2 pour la vue simplifiée de l'utilisation d'un dispositif de protection contre les surtensions de l'art antérieur afin de protéger une alimentation Phase-Neutre-Terre à trois fils, le dispositif de protection contre les surtensions est habituellement utilisé pour protéger une alimentation Phase-Neutre-Terre à trois fils. En général, trois dispositifs de protection contre les surtensions 9 indépendants sont utilisés pour protéger l'alimentation afin qu'elle ne soit pas endommagée par une surtension apparue dans les bornes de phase, neutre, de mise à la terre, où chaque dispositif de protection contre les surtensions 9 complète indépendamment la protection entre deux fils. On se réfère maintenant respectivement aux figures 3(a), 3(b) et 3(c) pour la vue de dessous, la vue de profil, et le schéma du circuit équivalent simplifié d'un dispositif monocouche à trois bornes tel que décrit dans le Brevet Japonais No. 59-5601, le Brevet Japonais No. 59- 5601 étant basé sur la simplification du circuit pour concevoir un dispositif 100 monocouche à trois bornes. Par son aspect, le dispositif 100 monocouche à trois bornes comporte trois bornes d, e, f, mais le schéma du circuit équivalent tel que représenté sur la figure 3(c) montre qu'un tel procédé protège uniquement les bornes d-f, et e-f, et qu'il n'y a aucune protection convenable entre les bornes d-e. Etant donné qu'il n'y a aucun volume physique (joint de grain), entre d et e pour laisser passer le courant, un claquage surviendra donc au niveau de d par rapport à e sous un champ électrique approprié, et l'énergie de surtension ne peut pas être éliminée par dissipation de la chaleur. Il n'existe aucun dispositif de protection contre les surtensions équivalent entre d et e dans le schéma de circuit équivalent tel que représenté sur la figure 3(c), et ainsi la conception est incomplète pour ce qui est de la protection. En se référant aux figures 4(a) et 4(b) respectivement pour la vue de dessous et la vue de profil d'un dispositif monocouche à trois bornes tel que décrit dans le Brevet Chinois No. 313 713, le Brevet Chinois No. 313 713 a amélioré la conception du dispositif 120 monocouche à trois bornes tel que représenté sur la figure 3. Par son aspect, le dispositif 120 monocouche à trois bornes comporte trois bornes g, h, k. Sur les figures 4(a) et 4(b), si une tension anormale apparaît à chaque démarrage, il est nécessaire qu'un claquage (qui produit un courant) surviennent au niveau d'une borne (supposée être g dans ce mode de réalisation) de l'électrode 121 par rapport à l'électrode 123 de l'autre côté, et que l'électrode 123 produise un second claquage (qui produit un courant) au niveau d'une borne h de l'électrode 122 ou d'une borne K de l'électrode 123, et ainsi il est nécessaire de laisser passer le courant à travers le corps céramique à deux reprises pour protéger le dispositif à chaque fois. En d'autres termes, il est nécessaire d'utiliser la surface conçue à l'origine 121, 122 et 123 à deux reprises (121 + 122 ou 122 + 123 ou 121 + 123) pour compléter la fonction de protection. Cet agencement non seulement réduit la fiabilité, mais offre également une résistance bien inférieure aux trois dispositifs de protection contre les surtension indépendants (ayant une surface utile à 121 ou 122 ou 123) sous la même condition de foudroiement du fait que la surface équivalente représente la moitié de la surface de conception à l'origine. Donc, la présente invention met à disposition un dispositif de protection triphasé contre les surtensions et son procédé de fabrication qui prévoit une protection Phase-Neutre-Terre à trois fils sur un corps céramique à l'oxyde de zinc pour améliorer la durée de vie du produit et sa fiabilité. Le premier objectif de la présente invention consiste à fournir un dispositif de protection triphasé contre les surtensions et son procédé de fabrication prévoyant une protection Phase-Neutre-Terre à trois fils sur un corps céramique à l'oxyde de zinc pour améliorer la durée de vie du produit et sa fiabilité. Le deuxième objectif de la présente invention consiste à mettre à disposition un dispositif de protection triphasé contre les surtensions et son procédé de fabrication permettant de réaliser la connexion de deux ou trois dispositifs de protection contre les surtensions ou davantage de façon parallèle par un ajustement approprié de la surface, et permettant également de surmonter le coup de surtension et une incapacité de démarrer si différents dispositifs de protection contre les surtensions (correspondant à différentes tensions de claquage) sont connectés en série entre deux lignes identiques. Si différents dispositifs de protection contre les surtensions sont démarrés successivement, le dispositif de protection contre les surtensions de faible impédance supportera un courant plus important (pour la connexion en parallèle) étant donné que l'impédance restante de chaque dispositif de protection contre les surtensions est différente. Après utilisation pendant une longue période, le dispositif de protection contre les surtensions sera sérieusement détérioré. Si l'un quelconque des dispositifs de protection contre les surtensions tombe en panne, alors plusieurs dispositifs de protection contre les surtensions connectés en parallèle perdront leur fonction prévue à l'origine. Le troisième objectif de la présente invention consiste à trouver une solution au problème de panne du dispositif de protection contre les surtensions de l'art antérieur qui nécessite un dispositif de protection contre les surchauffes pour chaque dispositif de protection contre les surtensions, afin de faire l'économie du dispositif de protection contre les surchauffes et de réduire son coût tout en conservant une fonction de protection raisonnable. Le quatrième objectif de la présente invention consiste à mettre à disposition une meilleure solution de dissipation thermique. Etant donné que le procédé destiné à éliminer les énergies externes du dispositif de protection contre les surtensions produit un effet joule, la température montera si le taux de dissipation thermique est inférieur à la vitesse de production de la chaleur. En conséquence, le dispositif de protection contre les surtensions fonctionnera anormalement et le dispositif de protection contre les surtensions grillera. Bien que la surface utile de surtension entre deux lignes quelconques soit très proche de la surface d'un seul dispositif de protection contre les surtensions, le volume total est trois fois celui du seul dispositif de protection contre les surtensions d'origine. Pour la même énergie de surtension, l'échauffement du dispositif de protection triphasé contre les surtensions de l'invention est inférieur. Etant donné que la surface totale est plus importante, le taux de dissipation thermique du dispositif de protection triphasé contre les surtensions peut être fortement accru. Donc, une meilleure protection est fournie contre les coups de surtension continus intensifs pour améliorer la durée de vie du produit et sa fiabilité. Afin d'atteindre les objectifs précédents, la présente invention met à 30 disposition un dispositif de protection triphasé contre les surtensions comprenant : un premier corps céramique à l'oxyde de zinc ; une première couche d'électrode disposée sur une surface du premier corps céramique à l'oxyde de zinc et ayant une première électrode là-dessus, et la première électrode comporte une première borne ; une deuxième couche d'électrode disposée sur une autre surface du premier corps céramique à l'oxyde de zinc ; un deuxième corps céramique à l'oxyde de zinc disposé sur la deuxième couche d'électrode ; une troisième couche d'électrode disposée sur une autre surface du deuxième corps céramique à l'oxyde de zinc et ayant une deuxième électrode dessus, et la deuxième électrode comportant une deuxième borne ; un troisième corps céramique à l'oxyde de zinc installé sur la deuxième couche d'électrode et disposé au niveau d'une surface du deuxième corps céramique à l'oxyde de zinc ; et une quatrième couche d'électrode disposée sur une autre surface du troisième corps céramique à l'oxyde de zinc et ayant une troisième électrode, et la troisième électrode comportant une troisième borne. Pour atteindre les objectifs précédents, la présente invention met à disposition un procédé destiné à fabriquer un dispositif de protection triphasé contre les surtensions comprenant les étapes consistant à : fournir un premier corps céramique à l'oxyde de zinc ; déposer une première couche d'électrode sur une surface du premier corps céramique à l'oxyde de zinc, et la première couche d'électrode comportant une première électrode, et la première électrode comportant une première borne ; déposer une deuxième couche d'électrode sur une autre surface du premier corps céramique à l'oxyde de zinc ; déposer un deuxième corps céramique à l'oxyde de zinc sur la deuxième couche d'électrode ; déposer une troisième couche d'électrode sur une autre surface du deuxième corps céramique à l'oxyde de zinc, et la troisième couche d'électrode comportant une deuxième électrode, et la deuxième électrode comportant une deuxième borne ; déposer un troisième corps céramique à l'oxyde de zinc sur la deuxième couche d'électrode disposée au niveau d'une surface du deuxième corps céramique à l'oxyde de zinc ; et déposer une quatrième couche d'électrode sur une autre surface du troisième corps céramique à l'oxyde de zinc, et la quatrième couche d'électrode comportant une troisième électrode, et la troisième électrode comportant une troisième borne. Pour que l'examinateur comprenne plus facilement l'objectif de l'invention, sa structure, ses caractéristiques innovantes et ses performances, nous utilisons un mode de réalisation préféré avec des dessins annexés pour la description détaillée de l'invention. La figure 1 représente une vue de dessous et une vue de profil d'un dispositif de protection contre les surtensions de l'art antérieur ; la figure 2 est une vue simplifiée d'un dispositif de protection contre les surtensions de l'art antérieur utilisé pour protéger une alimentation Phase-Neutre-Terre à trois fils ; la figure 3(a) est une vue de dessous d'un dispositif monocouche à trois bornes tel que décrit dans le Brevet Japonais No. 59-5601 ; la figure 3(b) est une vue de profil d'un dispositif monocouche à trois bornes tel que décrit dans le Brevet Japonais No. 59-5601 ; la figure 3(c) est un schéma de circuit équivalent d'un dispositif 15 monocouche à trois bornes tel que décrit dans le Brevet Japonais No. 59-5601 ; la figure 4(a) est une vue de profil d'un dispositif monocouche à trois bornes tel que décrit dans le Brevet Chinois No. 313 713 ; la figure 4(b) est une vue de profil d'un dispositif monocouche à trois 20 bornes tel que décrit dans le Brevet Chinois No. 313 713 ; la figure 5(a) est une vue en coupe transversale d'un dispositif de protection triphasé contre les surtensions selon un premier mode de réalisation préféré de la présente invention ; la figure 5(b) est un schéma de circuit équivalent simplifié d'un 25 dispositif de protection triphasé contre les surtensions selon un premier mode de réalisation préféré de la présente invention ; et la figure 6 est un organigramme du procédé de fabrication d'un dispositif de protection triphasé contre les surtensions selon un second mode de réalisation préféré de la présente invention. 30 En se référant aux figures 5(a) et 5(b) respectivement pour la vue en coupe transversale et le schéma de circuit équivalent simplifié d'un dispositif de protection triphasé contre les surtensions selon un mode de réalisation préféré de la présente invention, le dispositif de protection triphasé contre les surtensions comprend un premier corps céramique à l'oxyde de zinc 10, une première couche 20 d'électrode, une deuxième couche 30 d'électrode, un second corps céramique à l'oxyde de zinc 40, une troisième couche 50 d'électrode, un troisième corps céramique à l'oxyde de zinc 60, et une quatrième couche d'électrode. Le premier corps céramique à l'oxyde de zinc 10 a les mêmes fonctions qu'un corps céramique à l'oxyde de zinc 6 d'un dispositif de protection contre les surtensions de l'art antérieur pour fournir un trajet de claquage au dispositif de protection contre les surtensions, et la première couche 20 d'électrode est disposée sur une surface du premier corps céramique à l'oxyde de zinc 10 et a une première électrode 21, et la première électrode 21 comporte une première borne a, où la première borne a n'est pas limitée à une borne de mise à la terre (Terre). La deuxième couche 30 d'électrode est disposée sur une autre surface du premier corps céramique à l'oxyde de zinc 10. Le deuxième corps céramique à l'oxyde de zinc 40 est disposé sur la deuxième couche 30 d'électrode et a la même fonction qu'un corps céramique à l'oxyde de zinc 6 d'un dispositif de protection contre les surtensions de l'art antérieur pour fournir un trajet de claquage au dispositif de protection contre les surtensions. La troisième couche d'électrode 50 est disposée sur une autre surface du deuxième corps céramique à l'oxyde de zinc 40 et a une deuxième électrode 51, et la deuxième électrode 51 comporte une deuxième borne b, où la deuxième borne b n'est pas limitée à une première borne d'entrée de conducteur de phase (Phase). Le troisième corps céramique à l'oxyde de zinc 60 est disposé sur la deuxième couche 30 d'électrode et au niveau d'une face du second corps céramique à l'oxyde de zinc 40, et a les mêmes fonctions qu'un corps céramique à l'oxyde de zinc 6 d'un dispositif de protection contre les surtensions de l'art antérieur pour fournir un trajet de claquage au dispositif de protection contre les surtensions. La quatrième couche 70 d'électrode est disposée sur une autre surface du troisième corps céramique à l'oxyde de zinc 60 et a une troisième électrode 71, et la troisième électrode 71 comporte une troisième borne c sur celle-ci, où la troisième borne c n'est pas limitée à une borne d'entrée neutre (Neutre). La première couche 20 d'électrode, la deuxième couche 30 d'électrode, la troisième couche 50 d'électrode, et la quatrième couche 70 d'électrode sont de préférence fabriquées à partir d'une pâte d'argent. En se référant à la figure 5(a), on utilisera la première électrode 21 et la deuxième électrode 51 comme surface utile de base pour le démarrage, si la deuxième borne b par rapport aux deux extrémités de la première borne a a une tension anormale, de telle sorte qu'un courant passera à travers la première couche 20 d'électrode, la deuxième couche 30 d'électrode et la troisième couche 50 d'électrode pour éliminer une énergie de surtension par chauffage. Si la première borne c par rapport aux deux faces de la première borne a a une tension anormale, alors la première électrode 21 et la troisième électrode 71 seront utilisées comme surface utile de base pour le démarrage, de telle sorte qu'un courant passera à travers la première couche 20 d'électrode, la deuxième couche 30 d'électrode, et la quatrième couche 70 d'électrode pour éliminer une énergie de surtension par chauffage. Si la troisième borne c par rapport aux deux extrémité de la deuxième borne b a une tension anormale, alors la deuxième électrode 51 et la troisième électrode 71 seront utilisées comme surface utile de base pour le démarrage, de telle sorte qu'un courant passera à travers la troisième couche 50 d'électrode, la deuxième couche 30 d'électrode, et la quatrième couche 70 d'électrode pour éliminer l'énergie de surtension par chauffage. Tel que décrit ci-dessus, le dispositif de protection triphasé contre les surtensions de l'invention peut protéger simultanément une situation anormale contre les trois lignes. La chaleur produite après activation de la protection peut être dissipée complètement de l'ensemble du volume (ou de la surface utile) de telle sorte que le courant de surtension passant à travers la surface peut être réduit de moitié pour améliorer la durée de vie du produit et sa fiabilité. En se référent à la figure 6 pour l'organigramme d'un procédé de fabrication d'un dispositif de protection triphasé contre les surtensions selon un second mode de réalisation préféré de la présente invention, le procédé de fabrication du dispositif de protection triphasé contre les surtensions comprend les étapes consistant à : (étape 1) fournir un premier corps céramique à l'oxyde de zinc 10 ; (étape 2) déposer une première couche 20 d'électrode sur une surface du corps céramique à l'oxyde de zinc 10, et la première couche 20 d'électrode comporte une première électrode 21, et la première électrode 21 comporte une première borne a ; (étape 3) déposer une seconde couche d'électrode 30 sur une autre surface du premier corps céramique à l'oxyde de zinc 10 ; (étape 4) déposer un deuxième corps céramique à l'oxyde de zinc 40 sur la deuxième couche 30 d'électrode ; (étape 5) déposer une troisième couche 50 d'électrode sur une autre surface du deuxième corps céramique à l'oxyde de zinc 40, et la troisième couche 50 d'électrode comporte une deuxième électrode 51, et la deuxième électrode 51 comporte une deuxième borne b ; (étape 6) déposer un troisième corps céramique à l'oxyde de zinc 60 sur la deuxième couche 30 d'électrode, et au niveau d'une face du deuxième corps céramique à l'oxyde de zinc 40 ; (étape 7) déposer une quatrième couche 70 d'électrode sur une autre surface du troisième corps céramique à l'oxyde de zinc 60, et la quatrième couche 70 d'électrode comporte une troisième électrode 71, et la troisième électrode comporte une troisième borne c. A l'étape 1, le premier corps céramique à l'oxyde de zinc 10 a les mêmes fonctions que le corps céramique à l'oxyde de zinc 6 d'un dispositif de protection contre les surtensions de l'art antérieur pour fournir un trajet de claquage au dispositif de protection contre les surtensions. A l'étape 2, la première borne a n'est pas limitée à une borne de mise à la terre (Terre). A l'étape 4, le deuxième corps céramique à l'oxyde de zinc 40 est disposé sur la deuxième couche 30 d'électrode et a les mêmes fonctions qu'un corps céramique à l'oxyde de zinc 6 d'un dispositif de protection contre les surtensions de l'art antérieur pour fournir un trajet de claquage du dispositif de protection contre les surtensions. A l'étape 5, la deuxième borne b n'est pas limitée à une borne d'entrée 5 de conducteur de phase (Phase). A l'étape 6, le troisième corps céramique à l'oxyde de zinc 60 est installé sur la deuxième couche 30 d'électrode et au niveau d'une face du deuxième corps céramique à l'oxyde de zinc 40, et sa fonction est la même qu'un corps céramique à l'oxyde de zinc 6 d'un dispositif de protection contre 10 les surtensions de l'art antérieur pour fournir un trajet de claquage au dispositif de protection contre les surtensions. A l'étape 7, la troisième borne c n'est pas limitée à une borne d'entrée neutre (Neutre). La première couche 20 d'électrode, la deuxième couche 30 15 d'électrode, la troisième couche 50 d'électrode, et la quatrième couche 70 d'électrode sont de préférence fabriquées à partir d'une pâte d'argent. Dans le dispositif de protection triphasé contre les surtensions fabriqué grâce au procédé de fabrication de la présente invention, la première électrode 11 et la deuxième électrode 51 sont utilisées comme 20 surface utile de base pour le démarrage, si la deuxième borne b par rapport aux deux extrémités de la première borne a a une tension anormale, de telle sorte qu'un courant passe à travers la première couche 20 d'électrode, la deuxième couche 30 d'électrode, et la troisième couche 50 d'électrode pour éliminer une énergie de surtension par chauffage ; la première électrode 11 25 et la troisième électrode 61 sont utilisées comme surface utile de base pour le démarrage, si la troisième borne c par rapport aux deux extrémités de la première borne a a une tension anormale, de telle sorte qu'un courant passe à travers la première couche 20 d'électrode, la deuxième couche 30 d'électrode, et la quatrième couche 70 d'électrode pour éliminer une énergie 30 de surtension par chauffage ; et la deuxième électrode 51 et la troisième électrode 61 sont utilisées comme surface utile de base pour le démarrage, si la troisième borne c par rapport aux deux extrémités de la deuxième borne b a une tension anormale, de telle sorte qu'un courant passe à travers la troisième couche 50 d'électrode, la deuxième couche 30 d'électrode, et la quatrième couche 70 d'électrode pour éliminer une énergie de surtension par chauffage. Tel que décrit ci-dessus, le dispositif de protection triphasé contre les surtensions fabriqué grâce au procédé de fabrication de la présente invention peut protéger simultanément une situation anormale parmi les trois lignes. La chaleur produite après démarrage du dispositif de protection contre les surtensions peut être complètement dissipée par l'ensemble du volume (ou surface utile) pour réduire de moitié le courant de surtension passant par la surface, afin d'améliorer la durée de vie du produit et sa fiabilité. Pour résumer la description ci-dessus, le dispositif de protection triphasé contre les surtensions de l'invention présente les avantages suivants par rapport au dispositif de protection contre les surtensions de l'art antérieur : 1. La conception du circuit interne est utilisée pour produire un dispositif de protection contre les surtensions équivalent capable d'avoir trois actions indépendantes sur le composant de protection contre les surtensions pour fournir une protection totale aux trois lignes. 2. Il est nécessaire de mettre en oeuvre les actions de claquage à une ou deux reprises entre deux lignes à chaque fois que le dispositif de protection contre les surtensions démarre et complète la protection, de telle sorte que le courant passant par la surface peut être réduit de moitié pour améliorer la durée de vie du produit et sa fiabilité. 3. Seuls trois points de borne sont nécessaires parmi les trois lignes, et ainsi l'invention peut éliminer les trois dispositifs de protection contre les surtensions utilisés dans l'art antérieur, et faire l'économie des coûts de fabrication de six points de soudure. Bien que l'invention ait été décrite à titre d'exemple et en ce qui concerne un mode de réalisation préféré, on comprendra que l'invention n'y est pas limitée. Au contraire, on prévoit de couvrir diverses modifications et agencements et procédures similaires, et on devra donc accorder à la portée selon les revendications annexées l'interprétation la plus large afin d'englober l'ensemble de ces modifications et agencements et procédure similaires. Pour résumer la description ci-dessus, la présente invention améliore ici les performances par rapport à la structure classique et respecte donc les exigences relatives aux demandes de brevet et est soumise à l'office des brevets et des marques pour vérification et approbation des droits afférants au brevet. 13 REVENDICATIONS 1. Dispositif de protection triphasé contre les surtensions, comprenant : un premier corps céramique à l'oxyde de zinc (10) ; une première couche (20) d'électrode disposée sur une surface dudit premier corps céramique à l'oxyde de zinc (10) et ayant une première électrode (21) sur celle-ci, et ladite première électrode (21) comportant une première borne (a) ; une deuxième couche (30) d'électrode disposée sur une autre surface dudit premier corps céramique à l'oxyde de zinc (10) ; un deuxième corps céramique à l'oxyde de zinc (40) disposé sur ladite deuxième couche (30) d'électrode ; une troisième couche d'électrode disposée sur une autre surface dudit deuxième corps céramique à l'oxyde de zinc (40) et ayant une deuxième électrode (51) sur celle-ci, et ladite deuxième électrode (51) comportant une deuxième borne (b) ; un troisième corps céramique à l'oxyde de zinc (60) disposé sur ladite deuxième couche (30) d'électrode et au niveau d'une face dudit deuxième corps céramique à l'oxyde de zinc (40) ; et une quatrième couche (70) d'électrode disposée sur une autre surface dudit troisième corps céramique à l'oxyde de zinc (60) et ayant une troisième électrode (71) sur celle-ci, et ladite troisième électrode (71) comportant une troisième borne (c). 2. Dispositif de protection triphasé contre les surtensions selon la revendication 1, où ladite première électrode (21) et ladite deuxième électrode (51) sont utilisées comme surface utile de base pour le démarrage, si ladite deuxième borne (b) par rapport aux deux extrémités de ladite première borne (a) a une tension anormale, de telle sorte qu'un courant passe à travers ladite première couche (20) d'électrode, ladite deuxièmecouche (30) d'électrode, et ladite troisième couche (50) d'électrode pour éliminer l'énergie de surtension par chauffage. 3. Dispositif de protection triphasé contre les surtensions selon la revendication 1, où ladite première électrode (21) et ladite troisième électrode (71) sont utilisées comme surface utile de base pour le démarrage, si ladite troisième borne (c) par rapport aux deux extrémités de ladite première borne (a) a une tension anormale, de telle sorte qu'un courant passe à travers ladite première couche (20) d'électrode, ladite deuxième couche (30) d'électrode, et ladite troisième couche (50) d'électrode pour éliminer l'énergie de surtension par chauffage. 4. Dispositif de protection triphasé contre les surtensions selon la revendication 1, où ladite deuxième électrode (51) et ladite troisième électrode (71) sont utilisées comme surface utile de base pour le démarrage, si ladite troisième borne (c) par rapport aux deux extrémités de ladite deuxième borne (b) a une tension anormale, de telle sorte qu'un courant passe à travers ladite troisième couche (50) d'électrode, ladite deuxième couche (30) d'électrode, et ladite quatrième couche (70) d'électrode pour éliminer une énergie de surtension par chauffage. 5. Dispositif de protection triphasé contre les surtensions selon la revendication 1, où ladite première couche (20) d'électrode, ladite deuxième couche (30) d'électrode, ladite troisième couche (50) d'électrode, et ladite quatrième couche (70) d'électrode sont fabriquées à partir d'une pâte d'argent. 6. Dispositif de protection triphasé contre les surtensions selon la revendication 1, où ladite première électrode (21), ladite deuxième électrode (51), ladite troisième électrode (71), ou ladite quatrième électrode a une surface ajustable pour connecter une pluralité de dispositifs de protection contre les surtensions en parallèle. 7. Procédé de fabrication d'un dispositif de protection triphasé contre les surtensions, comprenant les étapes consistant à :fournir un premier corps céramique à l'oxyde de zinc (10) ; déposer une première couche (20) d'électrode sur une surface dudit premier corps céramique à l'oxyde de zinc (10), et ladite première couche (20) d'électrode comportant une première électrode (21), et ladite première électrode (21) comportant une première borne (a) ; déposer une deuxième couche (30) d'électrode sur une autre surface dudit premier corps céramique à l'oxyde de zinc (10) ; déposer un deuxième corps céramique à l'oxyde de zinc (40) sur ladite deuxième couche (30) d'électrode ; déposer une troisième couche d'électrode sur une autre surface dudit deuxième corps céramique à l'oxyde de zinc (40), et ladite troisième couche d'électrode comportant une deuxième électrode, et ladite deuxième électrode comportant une deuxième borne (b) ; déposer un troisième corps céramique à l'oxyde de zinc (60) sur ladite deuxième couche (30) d'électrode et au niveau d'une face dudit deuxième corps céramique à l'oxyde de zinc (40) ; et déposer une quatrième couche (70) d'électrode sur une autre surface dudit troisième corps céramique à l'oxyde de zinc (60), et ladite quatrième couche (70) d'électrode comportant une troisième électrode (71), et ladite troisième électrode (71) comportant une troisième borne (c). 8. Procédé de fabrication d'un dispositif de protection triphasé contre les surtensions selon la revendication 7, où ladite première électrode (21) et ladite deuxième électrode (51) sont utilisées comme surface utile de base pour le démarrage, si ladite deuxième borne (b) par rapport aux deux extrémités de ladite première borne (a) a une tension anormale, de telle sorte qu'un courant passe à travers ladite première couche (20) d'électrode, ladite deuxième couche (30) d'électrode, et ladite troisième couche (50) d'électrode pour éliminer une énergie de surtension par chauffage. 9. Procédé de fabrication d'un dispositif de protection triphasé contre les surtensions selon la revendication 7, où ladite première électrode (21) et ladite troisième électrode (71) sont utilisées comme surface utile de le 2902227 base pour le démarrage, si ladite troisième borne (c) par rapport aux deux extrémités de ladite première borne (a) a une tension anormale, de telle sorte qu'un courant passe à travers ladite première couche (20) d'électrode, ladite deuxième couche (30) d'électrode et ladite quatrième couche (70) d'électrode 5 pour éliminer une énergie de surtension par chauffage. 10. Procédé de fabrication d'un dispositif de protection triphasé contre les surtensions selon la revendication 7, dans lequel ladite troisième électrode (71) et ladite deuxième électrode (51) sont utilisées comme surface utile de base pour le démarrage, si ladite troisième borne (c) par rapport aux 10 deux extrémités de ladite deuxième borne (b) a une tension anormale, de telle sorte qu'un courant passe à travers ladite troisième couche (50) d'électrode, ladite deuxième couche (30) d'électrode, et ladite quatrième couche (70) d'électrode pour éliminer une énergie de surtension par chauffage. 15 11. Procédé de fabrication d'un dispositif de protection triphasé contre les surtensions selon la revendication 7, où ladite première couche (20) d'électrode, ladite deuxième couche (30) d'électrode, ladite troisième couche (50) d'électrode et ladite quatrième couche (70) d'électrode sont fabriquées à partir d'une pâte d'argent. 20 12. Procédé de fabrication d'un dispositif de protection triphasé contre les surtensions selon la revendication 7, où ladite première électrode (21), ladite deuxième électrode (51), ladite troisième électrode (71) ou ladite quatrième électrode a une surface ajustable pour connecter une pluralité de dispositifs de protection contre les surtensions.